(57)【要約】  本発明は、式（１）、即ち、ｘＣａＡ（１−ｘ）［ｙＭｇＡ＋（１−ｙ）ＭｇＯ］を有し、式中、Ａが＝（ＯＨ）2又は＝ＣＯ3基であり、ｘ及びｙがモル分率（０＜ｘ≦１及び０≦ｙ≦１）であるカルシウム／マグネシウム化合物に基づく粉末組成物であって、蛭石、パーライト、珪藻土及びシリカからなる群より選択される無機物の固体流動化剤を、９０μｍよりも大きなサイズを有する粒子の形態において、該組成物の５ｗｔ％未満の量で含有する、カルシウム／マグネシウム化合物に基づく粉末組成物に関する。
2007525317.tif 000002
【特許請求の範囲】
【請求項１】
式１、即ち、
ｘＣａＡ（１−ｘ）［ｙＭｇＡ＋（１−ｙ）ＭｇＯ］                    （１）
に従い、式中、
Ａが＝（ＯＨ）2又は＝ＣＯ3基であり、
ｘ及びｙがモル分率（０＜ｘ≦１及び０≦ｙ≦１）である
カルシウム／マグネシウム化合物に基づく粉末組成物であって、
蛭石、パーライト、珪藻土及びシリカからなる群より選択される無機物の固体流動化剤を、９０μｍよりも大きなサイズを有する粒子の形態において、該組成物の５ｗｔ％未満の量で含有する、カルシウム／マグネシウム化合物に基づく粉末組成物。
【請求項２】
前記流動化剤を３ｗｔ％、好ましくは約２ｗｔ％以下の量で含有することを特徴とする、請求項１に記載の組成物。
【請求項３】
前記無機物の固体流動化剤が、１２５μｍ、好ましくは２５０μｍよりも大きな粒子サイズを有することを特徴とする、請求項１又は２に記載の組成物。
【請求項４】
前記無機物の固体流動化剤が砂であることを特徴とする、請求項１〜３のいずれか１項に記載の組成物。
【請求項５】
前記無機物の固体流動化剤がアタパルガイトであることを特徴とする、請求項１〜３のいずれか１項に記載の組成物。
【請求項６】
前記無機物の固体流動化剤が未処理の蛭石であることを特徴とする、請求項１〜３のいずれか１項に記載の組成物。
【請求項７】
前記無機物の固体流動化剤が膨張蛭石であることを特徴とする、請求項１〜３のいずれか１項に記載の組成物。
【請求項８】
前記無機物の固体流動化剤が膨張パーライトであることを特徴とする、請求項１〜３のいずれか１項に記載の組成物。
【請求項９】
前記カルシウム／マグネシウム化合物が、前記組成物の９０ｗｔ％、好ましくは９２ｗｔ％を超える純度であることを特徴とする、請求項１〜８のいずれか１項に記載の組成物。
【請求項１０】
前記カルシウム／マグネシウム化合物が、２０μｍ未満の粒子サイズを有することを特徴とする、請求項１〜９のいずれか１項に記載の組成物。
【発明の詳細な説明】
【技術分野】
【０００１】
本発明は、粉末状のカルシウム／マグネシウム化合物に基づく組成物に関する。
【背景技術】
【０００２】
粉末状のカルシウム／マグネシウム化合物とは、以下の式１、即ち、
ｘＣａＡ（１−ｘ）［ｙＭｇＡ＋（１−ｙ）ＭｇＯ］                    （１）
に従い、式中、
Ａが＝（ＯＨ）2又は＝ＣＯ3基であり、
ｘ及びｙがモル分率（０＜ｘ≦１及び０≦ｙ≦１）である
水酸化物又は炭酸塩の形態の固体粒子の一群を意味する。
【０００３】
このカルシウム／マグネシウム材料は、シリカ、アルミナなどの不純物を数％の範囲で明らかに含有している。一般的に言えば、この粉末材料の粒子サイズは、全体的には１ｍｍよりも小さく、２５０μｍよりも小さい場合もある。
【０００４】
粉末状のカルシウム／マグネシウム化合物の特定のケースは、消石灰とも称される水酸化カルシウム（Ｃａ（ＯＨ）2）であり、それはまた、シリカ、アルミナ、酸化マグネシウム又は炭酸カルシウムなどの不純物を数％の範囲で含み、自由水、即ち、化合物に化学結合していない水を最大で約５％含有する場合がある。
【０００５】
このような化合物は、貯蔵、ハンドリング及び輸送、とりわけ消石灰の場合にしばしば用いられる希薄相における空気輸送の際に、流れの流動性が不足することで知られている。とりわけ、消石灰粒子の粉末度に関連するこれら流動の問題は、主として粒子が互いに凝集するか又はそれらが壁に蓄積するという形で示される。このような挙動は、これらの化合物の使用にとって不利である。
・次第に化合物が壁に堆積することにより空気輸送の際の流量が低下し、設備の閉塞が生じることもある
・化合物が酸性化合物の中和剤として用いられる場合に調節が妨げられる
・時に非常にアクセスしにくい場所で特定の及び定期的なメンテナンス作業を要する
【０００６】
有機物の液体添加剤、特には界面活性剤によって粉末の流れを促進する方法が知られている（特開平８−１０９０１６号公報、特開平９−１６５２１６号公報）。しかしながら、有毒な場合のあるこのような有機物の液体を消石灰などの無機化合物に含めることは、その用途、とりわけ、煙道ガスの浄化に使用する場合には不利となることがある（有機添加剤の放出に続いて生じる揮発性有機化合物の問題）。
【発明の開示】
【発明が解決しようとする課題】
【０００７】
本発明の目的は、高純度でかつ完全に無機物であるカルシウム／マグネシウム化合物に基づく粉末組成物であって、有機添加剤に頼ることなく上記流動性の不足を制限する粉末組成物を得ることである。
【課題を解決するための手段】
【０００８】
本発明によれば、上記の問題は、上で与えられた式１に従うカルシウム／マグネシウム化合物に基づく粉末組成物であって、蛭石、パーライト、珪藻土及びシリカからなる群より選択される無機物の固体流動化剤を、９０μｍよりも大きなサイズを有する粒子の形態において、該組成物の５ｗｔ％未満の量で含有するカルシウム／マグネシウム化合物に基づく粉末組成物によって解決される。
【０００９】
所与の値よりも大きなサイズは、粒子の少なくとも９５％がこのより大きなサイズを最小値として有することを意味する。
【００１０】
多くの方法により、消石灰などの粉末製品の流れを説明することが可能である。これらの診断方法は、特にはシェアセル、とりわけＪｅｎｉｋｅセルの使用又は流動指数の測定に基づいているか、カール理論又は摩擦及び落下角度の散布度に基づいている。
【００１１】
しかしながら、常に応力下での流れに関係する上記の流れの診断方法（「静的」方法）では、空気圧の（動的）輸送における流動下で、即ち、気流中の希薄相における粉末の真の流れに際して、カルシウム／マグネシウム化合物に基づく種々の粉末組成物をそれらの挙動において区別することは不可能である。
【００１２】
それゆえ、空気輸送における粉末製品の流動に対して適切な診断方法を開発することが必要であると考えられている。この方法は、特定の装置において実施される動的付着試験（ＤＡＴ）を適用することからなる。
【００１３】
この装置は、添付した図１において示される。
【発明を実施するための最良の形態】
【００１４】
この装置は、エルボー２及び７によって接続された一連の直線導管１、６及び８から形成される粉末輸送ループを有する。直線導管１は、粉末注入点の下流に１０ｃｍの長さを有し、内径が２．５４ｃｍであり、直線導管８は、長さが２７．５ｃｍで内径が２．５４ｃｍである。直線導管６は、長さが８．９０ｃｍ、入口直径が２．５４ｃｍの拡大管３と、長さが３０ｃｍ、内径が４．２５ｃｍのスリーブ４と、長さが９．８５ｃｍ、出口直径が２．５４ｃｍの縮小管５とから構成される。これらの直線導管を接続するエルボー２及び７は２０ｃｍの曲率半径を有する。
【００１５】
装置はまた、圧縮された乾燥空気を導管０に導入する圧縮機９の形態の圧縮空気源を含む。コンベヤー・スクリュー１１を備えた投与「装置」（又は「機器」）１０が導管１に検討すべき粉末物質１２を供給する。
【００１６】
最後の直線導管８からの出口は、フレキシブルパイプ１３に接続され、下向きのエルボー１５を介して容器１４の中に入っている。１２００Ｗの電力を有しかつ合計濾過表面が１．２ｍ2のフィルタ１７を備えた吸込みファン１６が容器１４の上部に配置される。導管を通過した粉末物質が容器の底部１８に蓄積される。
【００１７】
投与装置１０によって供給された粉末は、導管中で作り出される気流により導管中を運ばれる。部材１〜８の種々の壁の上に堆積した粉末の合計質量は、試験後に計量することによって測定される。堆積した粉末のこの合計質量は、測定質量の全体を言うものであり、空気中の希薄相空気輸送による粉末流れの性質の逆の量である。
【００１８】
上記の試験結果は、粉末状のカルシウム／マグネシウム化合物の産業上の使用の経験と一致しているようであった。即ち、この試験により、動的な流動の問題を生じる製品と満足のいく挙動を有する製品が効果的に区別される。
【００１９】
とりわけ、他の条件が同じであれば、カルシウム／マグネシウム化合物は、その粒子サイズが細かくなるにつれて、希薄相における動的流れが悪くなることが見出される。
【００２０】
カルシウム／マグネシウム化合物の動的な流動を改善するために、無機物の固体添加剤を、当初、塊の形成を防ぐと考えられる粉末化合物、凝集を防ぐと考えられる粉末化合物、又は「流動化剤」と考えられる粉末化合物から選択した。主としてタルク、シリカ、海泡石、蛭石、ベントナイト、珪藻土、及び石灰石、並びに炭酸マグネシウム、酸化マグネシウム及び水酸化マグネシウムを挙げることができる。
【００２１】
驚くべきことに、上に挙げた凝集を防ぐ添加剤のすべてが、本発明によって提示される課題の意味の範囲内で、カルシウム／マグネシウム化合物に基づく粉末組成物の動的流れを体系的に改善するわけではない。とりわけ、潤滑剤であることが知られるタルクを添加しても、動的流れに関して何らプラスの効果を得られないし、動的流れを悪化させることさえある。海泡石又はベントナイトが添加剤として用いられた場合にも同じことが言える。
【００２２】
炭酸マグネシウム、酸化マグネシウム又は水酸化マグネシウムを添加剤として使用しても、動的流れ試験の結果がわずかに改善されるだけであり、それは上記の流れの問題を解決するには不十分なものである。
【００２３】
もう一方では、予期せぬことに、蛭石、とりわけ「未処理の」パーライト、又は珪藻土、特にはアタパルガイト、又はシリカ、とりわけ砂の本発明による添加は、カルシウム／マグネシウム化合物に基づく粉末組成物の動的流れを有意に改善する。
【００２４】
本発明によるカルシウム／マグネシウム化合物に基づく粉末組成物は、シリカ、とりわけ砂、蛭石、パーライト又は珪藻土、とりわけアタパルガイトからの無機添加剤のいずれか又はそれらの組み合わせを、当該組成物の５ｗｔ％未満、好ましくは３ｗｔ％以下、非常に有利には２ｗｔ％以下の量で含有する。本発明による組成物のカルシウム／マグネシウム化合物の純度は、活性なカルシウム／マグネシウム化合物の希釈を制限し、求められる用途における性能を維持するために、９０％を超える値、好ましくは９２％を超える値に維持することが必要である。
【００２５】
さらに、上記の無機添加剤は、相当に粗い粒子サイズの分布を有する。このため、添加剤としてマイクロシリカ（ヒュームドシリカ）又は微粉化した無機物を挙げる文献の教示とは異なり、本発明によるカルシウム／マグネシウム化合物に含まれる添加剤は、本質的には９０μｍよりも大きな、好ましくは２５０μｍよりも大きな粒子サイズを有することが必要である。
【００２６】
意外にも、本発明によるカルシウム／マグネシウム化合物に基づく粉末組成物は、とりわけ２０μｍ未満の粒子サイズが空気圧設備の急速な閉塞の作用を有する添加剤なしの従来のカルシウム／マグネシウム化合物の場合に見られる観測とは逆に、粒子の粉末度に関して何ら制限なく希薄相において良好な動的流れを有する。本発明による化合物のこの特性により、その適用分野を拡大することが可能である。これは、微細な製品が、とりわけ消石灰の多くの用途、例えば、煙道ガスの浄化においてより良好に反応するからである。
【００２７】
次に、本発明は、限定的でない例によってより詳細に説明される。
【実施例】
【００２８】
［例１］
基準のカルシウム／マグネシウム化合物として産業生産の消石灰を選択した。その純度は９５ｗｔ％Ｃａ（ＯＨ）2であり、それは最大２５０μｍの粒子サイズ分布を有し、自由水の含有量が１％である。この消石灰を、上記の動的流れ試験の投与装置に導入する。
【００２９】
装置は、乾燥した圧縮空気（露点３℃）を供給され、流量２５ｍ3／ｈで３０℃に予熱され、約１４ｍ／ｓの初期速度を提供する。基準の消石灰は１ｋｇ／ｈで配分される。試験では２ｋｇの材料が計り取られる。
【００３０】
実験の最後に、すべての導管の壁に蓄積した消石灰の質量を測定し、計り取った合計質量、即ち、２ｋｇと比較した。基準の消石灰の場合、結果は６５ｇ／ｋｇである。
【００３１】
産業的に用いられる製品の流れの性質に関する本発明の動的試験の測定によれば、試験結果として壁の上に蓄積した製品が４５ｇ／ｋｇ未満である化合物は、希薄相における動的流れ下で非常に優れた挙動を有するとみなすべきである。同様に、試験の結果として壁の上に蓄積した製品が５８ｇ／ｋｇを超える化合物は、産業的な使用、とりわけ希薄相における空気輸送の際に流れが引き起こす問題の挙動を有すると考えられる。
【００３２】
［例２］
本例２では、産業製品であって、供給されたまま用いられる添加剤を例１と同じ消石灰に添加する。
【００３３】
本発明に従って、「未処理の」蛭石を、得られる組成物の２ｗｔ％程度添加し、それを均一にするために混合する。この添加剤の粒子サイズは９０μｍよりも大きい。次いで、組成物は、例１と同じ条件下で動的流れ試験を受ける。
【００３４】
消石灰と未処理の蛭石の混合物の場合、試験の結果は、壁の上に蓄積した製品が４０ｇ／ｋｇであり、この組成物は、例１で挙げた基準（４５ｇ／ｋｇ未満）によれば、動的流れにおいて非常に優れた挙動を有するものに分類される。
【００３５】
同様に、本発明による組成物を、それぞれ膨張又は剥離蛭石、膨張パーライト及びアタパルガイトを２ｗｔ％含有するように、例１の消石灰から出発して調製した。これらの添加剤の粒子サイズは９０μｍよりも大きい。試験の結果は、計り取った質量に対して壁の上に蓄積した製品がそれぞれ３１、３８及び３９ｇ／ｋｇであり、組成物の特性値は動的流れにおいて非常に優れた挙動を有する。
【００３６】
流れの性質に関して、本発明によるカルシウム／マグネシウム化合物に基づく粉末組成物の利点を実証するためには、添加剤なしの基準のカルシウム／マグネシウム化合物の場合と比較して、壁の上に蓄積した量における割合の低下の観点で動的流れ試験の結果を表すことが有用である。
【００３７】
もう一方で、タルク、海泡石又はベントナイトを、添加剤として最終組成物の２ｗｔ％程度添加した場合、試験の結果は、計り取った質量に対して壁の上に蓄積した製品がそれぞれ６４、６０及び８４ｇ／ｋｇである。これらの添加剤では、動的流れにおいて良くない挙動（結果が５８ｇ／ｋｇを超える）を有する配合物が得られ、ベントナイトの場合には、添加剤なしの化合物と比較しても非常に劣った流れとなる。
【００３８】
これらすべての結果を表１にまとめる。
【００３９】
【表１】
2007525317.tif 000003
【００４０】
表１は、基準の消石灰、本発明によるこの消石灰に基づく組成物、及び動的流れを改善しない添加剤を有する組成物に関する動的流れ試験の結果である。
【００４１】
［例３］
本例３では、例２の添加剤が１２５μｍ未満の粒子のみとなるように、ふるい分けによって粒度分布をカットした。
【００４２】
例１と同じ消石灰に、１２５μｍ未満の「未処理の」ベントナイトを、得られる組成物の２ｗｔ％程度添加し、それを均一にするために混合する。次いで、組成物は、例１と同じ条件下で動的流れ試験を受ける。試験の結果は、添加剤のない消石灰と比較して非常に大きな流れの低下を示し、１２２ｇ／ｋｇの材料が壁に付着する。
【００４３】
同様に、組成物を、それぞれ膨張蛭石（＜１２５μｍ）、アタパルガイト（＜１２５μｍ）及び砂（＜１２５μｍ）を２ｗｔ％含有する混合物を得るように、例１の消石灰から出発して調製した。試験の結果は、計り取った質量に対して壁の上に蓄積した製品がそれぞれ６２、５８及び５７ｇ／ｋｇである。それゆえ、これらの配合物は、動的流れにおいて劣った挙動を示し、壁への付着の低減がそれぞれわずか５％、１１％及び１３％である。
【００４４】
これらの結果は、本発明において使用される添加剤の粒子サイズ分布の重要な特徴を示し、添加剤は細かすぎるとその有効性が失われる。
【００４５】
例３のすべての結果を表２にまとめる。
【００４６】
【表２】
2007525317.tif 000004
【００４７】
表２は、基準の消石灰と１２５μｍ未満の添加剤に基づく配合物の場合の動的流れ試験の結果である。
【００４８】
［例４］
本例４では、例２の添加剤が２５０μｍよりも大きな粒子のみとなるように、ふるい分けによって粒度分布をカットした。
【００４９】
２５０μｍよりも大きな「未処理の」蛭石を、例１と同じ消石灰に、得られる組成物の２ｗｔ％程度添加し、それを均一にするために混合する。次いで、組成物は、例１と同じ条件下で動的流れ試験を受ける。試験の結果は、添加剤のない消石灰と比較して流れにおいて相当な改善を示し、壁に付着した材料はわずか３９ｇ／ｋｇであり、即ち、未処理の消石灰と比較して４１％低減される。
【００５０】
同様に、組成物を、それぞれ膨張蛭石（＞２５０μｍ）、アタパルガイト（＞２５０μｍ）及び砂（＞２５０μｍ）を２ｗｔ％含有する混合物を得るように、例１の消石灰から出発して調製した。試験の結果は、投与質量と比較して壁の上に蓄積した製品がそれぞれ３２、３９及び４２ｇ／ｋｇであり、組成物は、動的流れにおいて非常に優れた挙動を示す。壁への付着においてそれぞれ５２％、４０％及び３５％の低減が得られる。
【００５１】
これらの結果により、添加剤の粒子サイズ分布の決定的な特徴が確認される。
【００５２】
しかしながら、２５０μｍよりも大きな石灰石又は２５０μｍよりも大きな未処理の白雲石（混合されたカルシウムとマグネシウムの炭酸塩）が添加剤として例１の消石灰に最終混合物の２％程度用いられた場合には、試験の際に壁に付着する質量はそれぞれ５３及び５２ｇ／ｋｇである。記録のために、動的流れの優れた挙動は、壁に付着する度合いが４５ｇ／ｋｇ未満であることを特徴とする。それゆえ、これらの配合物は、動的流れにおいて満足のいく挙動を有していない。
【００５３】
したがって、粒子サイズが粗い、即ち２５０μｍよりも大きな添加剤を有するという事実は、優れた動的流れを有する組成物を得るための十分な条件ではない。
【００５４】
例４のすべての結果を表３にまとめる。
【００５５】
【表３】
2007525317.tif 000005
【００５６】
表３は、基準の消石灰と２５０μｍよりも大きな添加剤に基づく組成物の場合の動的流れ試験の結果である。
【００５７】
［例５］
例１の基準の消石灰を、２０μｍ未満の粒子のみ保持するように動的分離装置において選択した。この選択された消石灰を例１と同じ条件下で動的流れ装置によって試験した。しかしながら、この選択された消石灰は、そのより高い粉末度のために基準の消石灰よりも良好でない流れを有する。試験装置が全体的に閉塞する前に、０．７５ｋｇの消石灰しか計り取ることができなかった。測定質量とみなされる壁の上に蓄積した質量は９７ｇ／ｋｇである。
【００５８】
本発明による組成物を、膨張蛭石をそれぞれ２％及び４％含有する組成物を得るように、この選択された消石灰から出発して調製した。両方の場合において、装置を閉塞させることなく、２ｋｇの組成物を計り取ることが可能である。さらには、測定質量とみなされる壁の上に蓄積した質量は、２％の蛭石を有する組成物に関して３９ｇ／ｋｇ、４％の蛭石を有する組成物に関して２２ｇ／ｋｇである。選択された消石灰に対する壁の上に蓄積した質量の低減はそれぞれ６０％及び７７％である。
【００５９】
例５の結果を表４にまとめる。
【００６０】
【表４】
2007525317.tif 000006
【００６１】
表４は、選択された消石灰とこの消石灰に基づく本発明による組成物についての動的流れ試験の結果である。
【００６２】
当然ながら、本発明は、上記の実施態様に限定されるものではなく、多くの改良を特許請求の範囲から逸脱することなく行うことができる。
【図面の簡単な説明】
【００６３】
（原文に記載なし）
【図１】
2007525317.tif 000007
【国際調査報告】
2007525317.tif 000008
2007525317.tif 000009
2007525317.tif 000010
2007525317.tif 000011
2007525317.tif 000012
2007525317.tif 000013